(57)【要約】【課題】    １．７０〜１．８２の屈折率且つ４０〜５５のアッベ数を有し、モールド成形が容易で、成形中に金型に付着することがなく、かつ対失透性の改善された光学ガラスを提供する。【解決手段】  光学ガラスであって、次の成分、ＳｉＯ2 ・・・１〜８重量％、Ｂ2Ｏ3 ・・・１６〜４０重量％（但し、Ｂ2Ｏ3＋ＳｉＯ2 ・・・２０〜４２重量％）、  Ｌｉ2Ｏ＋Ｎａ2Ｏ＋Ｋ2Ｏ  ・・・０〜４重量％、ＺｎＯ  ・・・１０〜３０重量％、Ｌａ2Ｏ3 ・・・２０〜４０重量％、  Ｙ2Ｏ3 ・・・６．５〜１２重量％、Ｇｄ2Ｏ3 ・・・０〜１０重量％、Ｙｂ2Ｏ3 ・・・０．０５〜３重量％（但し、Ｙ2Ｏ3＋Ｌａ2Ｏ3＋Ｙｂ2Ｏ3＋Ｇｄ2Ｏ3 ・・・２５〜５０重量％）、ＺｒＯ2 ・・・０〜８重量％、及びＴａ2Ｏ5 ・・・０〜８重量％、を含んでなり、屈折率が１．７０〜１．８２、アッベ数が４０〜５５であることを特徴とする、光学ガラス。【選択図】  なし【特許請求の範囲】
【請求項１】
光学ガラスであって、次の成分、
ＳｉＯ2 ・・・１〜８重量％、
Ｂ2Ｏ3 ・・・１６〜４０重量％
（但し、Ｂ2Ｏ3＋ＳｉＯ2 ・・・２０〜４２重量％）、  
Ｌｉ2Ｏ＋Ｎａ2Ｏ＋Ｋ2Ｏ  ・・・０〜４重量％、
ＺｎＯ  ・・・１０〜３０重量％、
Ｌａ2Ｏ3 ・・・２０〜４０重量％、  
Ｙ2Ｏ3 ・・・６．５〜１２重量％、
Ｇｄ2Ｏ3 ・・・０〜１０重量％、
Ｙｂ2Ｏ3 ・・・０．０５〜３重量％
（但し、Ｙ2Ｏ3＋Ｌａ2Ｏ3＋Ｙｂ2Ｏ3＋Ｇｄ2Ｏ3 ・・・２５〜５０重量％）、
ＺｒＯ2 ・・・０〜８重量％、及び
Ｔａ2Ｏ5 ・・・０〜８重量％、
を含んでなり、屈折率（ｎd）が１．７０〜１．８２、アッベ数（νd）が４０〜５５であることを特徴とするものである、光学ガラス。
【請求項２】
次の成分、
ＭｇＯ  ・・・０〜１０重量％、
ＣａＯ  ・・・０〜１０重量％、
ＳｒＯ  ・・・０〜１０重量％、
ＢａＯ  ・・・０〜１０重量％、
Ｎｂ2Ｏ5 ・・・０〜８重量％、及び
ＷＯ3 ・・・０〜３．５重量％，
を更に含んでなることを特徴とする、請求項１の光学ガラス
【請求項３】
光学ガラスであって、次の成分、
ＳｉＯ2  ・・・１〜６重量％、
Ｂ2Ｏ3  ・・・１６〜４０重量％、
ＧｅＯ2  ・・・０〜３重量％
（ただし、Ｂ2Ｏ3＋ＳｉＯ2 ・・・２２〜４２重量％）、
Ｌｉ2Ｏ＋Ｎａ2Ｏ＋Ｋ2Ｏ  ・・・０．５〜４重量％、
ＺｎＯ  ・・・１１〜２８重量％、
Ｌａ2Ｏ3 ・・・２０〜３８重量％、  
Ｙ2Ｏ3 ・・・６．５〜１１重量％、
Ｇｄ2Ｏ3 ・・・１〜１０重量％、
Ｙｂ2Ｏ3 ・・・０．０５〜３重量％
（ただし、Ｙ2Ｏ3＋Ｌａ2Ｏ3＋Ｙｂ2Ｏ3＋Ｇｄ2Ｏ3  ・・・２５〜４８重量％）、
ＺｒＯ2 ・・・０〜６重量％、
Ｔａ2Ｏ5 ・・・０〜８重量％、
ＭｇＯ  ・・・０〜８重量％、
ＣａＯ  ・・・０〜８重量％、
ＳｒＯ  ・・・０〜８重量％、
ＢａＯ  ・・・０〜８重量％、
Ｎｂ2Ｏ5 ・・・０〜８重量％、及び
ＷＯ3 ・・・０〜３．５重量％、
を含んでなり、屈折率（ｎd）が１．７０〜１．８２、アッベ数（νd）が４０〜５５であることを特徴とするものである、光学ガラス。
【請求項４】
ガラス転移点（Ｔｇ）が５１０〜５７０℃であることを特徴とする、請求項１ないし３の何れかの光学ガラス。
【請求項５】
屈伏点（Ａｔ）が５５０〜６１０℃であることを特徴とする、請求項１ないし４の何れかの光学ガラス。
【発明の詳細な説明】
【技術分野】
【０００１】
本発明は光学ガラスに関し、より詳しくは、屈折率（ｎd）が１．７０  〜  １．８２、アッベ数（νd）が４０〜５５にあり、且つ、モールド成形に適した組成を有し、しかも対失透性の改善された光学ガラスに関する。
【背景技術】
【０００２】
近年、光学機器の小型軽量化が著しく進展している中で、非球面レンズが多く用いられるようになってきている。これは、非球面レンズは光線収差の補正が容易であり、レンズの枚数を少なくし、機器をコンパクトにすることができるためである。
【０００３】
非球面レンズの製造は、ガラスのプリフォームを加熱軟化させ、これを所望形状に精密モールドプレス成形することによってなされている。プリフォームを得る方法は大きく２種類に分けられ、一つはガラスのブロックあるいは棒材等からガラス片を切り出して球状に加工する方法、もう一つはガラス融液をノズル先端から滴下して球状のガラスプリフォームを得る方法である。
【０００４】
精密モールドプレス成形によってガラス成形品を得るためには、プリフォームの加圧成形を屈伏点（Ａｔ）以上の温度で行うことが必要である。このため、プリフォームの屈伏点（Ａｔ）が高いほど、これに接する金型が一層の高温に曝されることとなり、金型表面が酸化消耗しやすくなって、低コストでの大量生産が実現できなくなる。このため、プリフォームを構成する光学ガラスは、比較的低温で成形できること、従って、ガラス転移点（Ｔｇ）及び／又は屈伏点（Ａｔ）が低いことが望まれている。
【０００５】
また、屈伏点（Ａｔ）以上の温度では、プリフォームと接触した金型表面が、プリフォームとの間で反応を起こして変性し、成形中に付着性となる場合がある。プリフォームと接する金型表面の大半については、離型剤による事前処理によって付着性の発生を防止し得るが、部分型同士の摺動面は離型剤処理ができず、摺動面は未処理のまま残される。このため、金型内のプレス成形されたガラスとこれにその周囲で接する摺動面との間で付着が起こり、これは、生産性を極度に低下させ、大量生産を不可能にすることとなる。
【０００６】
非球面レンズに用いられる光学ガラスとしては、種々の光学恒数を有するものが求められているが、とりわけ、高屈折率且つ高アッベ数（低分散）のものが強く求められている（特許文献１、２及び３参照）。従来、そのような光学恒数を有するガラスとしてはホウ酸ランタン系が代表的なものである。しかしながら、一般に、ホウ酸ランタン系ガラスでガラス転移点（Ｔｇ）や屈伏点（Ａｔ）が低いものは、対失透性が劣る、すなわち透明性を失い易いという問題があり、滴下法によるプリフォームの製造工程で、しばしば失透して曇ってしまうという問題があった。また、それらのガラスは、対失透性が改善できても金型表面を付着性に変性し易くなるという問題もあり、成形性が劣っていた。
【特許文献１】特開昭６０−２２１３３８号公報
【特許文献２】特開２００４−１６１５０６号公報
【特許文献３】特開２００２−１７３３３４号公報
【発明の開示】
【発明が解決しようとする課題】
【０００７】
本発明は、前記の光学ガラスに見られる諸欠点を改善し、望ましい光学恒数として１．７０〜１．８２の屈折率（ｎd）且つ４０〜５５のアッベ数（νd）を有し、モールド成形が容易で、成形中に金型に付着することがなく、かつ対失透性の改善された光学ガラスを提供することを目的とする。
【課題を解決するための手段】
【０００８】
本発明者らは、上記目的を達成するため研究を重ねた結果、ある特定範囲の組成とすることで、上記の望ましい光学恒数を有し、対失透性に優れ、且つ金型表面の付着性の発生を防止して優れた成形性を発揮し、しかも低い屈伏点（Ａｔ）を与える光学ガラスが得られることを見出し、本発明を完成させた。
【０００９】
すなわち本発明は、以下を提供するものである。
（１）光学ガラスであって、次の成分、
ＳｉＯ2 ・・・１〜８重量％、
Ｂ2Ｏ3 ・・・１６〜４０重量％
（但し、Ｂ2Ｏ3＋ＳｉＯ2 ・・・２０〜４２重量％）、  
Ｌｉ2Ｏ＋Ｎａ2Ｏ＋Ｋ2Ｏ  ・・・０〜４重量％、
ＺｎＯ  ・・・１０〜３０重量％、
Ｌａ2Ｏ3 ・・・２０〜４０重量％、  
Ｙ2Ｏ3 ・・・６．５〜１２重量％、
Ｇｄ2Ｏ3 ・・・０〜１０重量％、
Ｙｂ2Ｏ3 ・・・０．０５〜３重量％
（但し、Ｙ2Ｏ3＋Ｌａ2Ｏ3＋Ｙｂ2Ｏ3＋Ｇｄ2Ｏ3 ・・・２５〜５０重量％）、
ＺｒＯ2 ・・・０〜８重量％、及び
Ｔａ2Ｏ5 ・・・０〜８重量％、
を含んでなり、屈折率（ｎd）が１．７０〜１．８２、アッベ数（νd）が４０〜５５であることを特徴とするものである、光学ガラス。
（２）次の成分、
ＭｇＯ  ・・・０〜１０重量％、
ＣａＯ  ・・・０〜１０重量％、
ＳｒＯ  ・・・０〜１０重量％、
ＢａＯ  ・・・０〜１０重量％、
Ｎｂ2Ｏ5 ・・・０〜８重量％、及び
ＷＯ3 ・・・０〜３．５重量％，
を更に含んでなることを特徴とする、上記１の光学ガラス
（３）光学ガラスであって、次の成分、
ＳｉＯ2  ・・・１〜６重量％、
Ｂ2Ｏ3  ・・・１６〜４０重量％、
ＧｅＯ2  ・・・０〜３重量％
（ただし、Ｂ2Ｏ3＋ＳｉＯ2 ・・・２２〜４２重量％）、
Ｌｉ2Ｏ＋Ｎａ2Ｏ＋Ｋ2Ｏ  ・・・０．５〜４重量％、
ＺｎＯ  ・・・１１〜２８重量％、
Ｌａ2Ｏ3 ・・・２０〜３８重量％、  
Ｙ2Ｏ3 ・・・６．５〜１１重量％、
Ｇｄ2Ｏ3 ・・・１〜１０重量％、
Ｙｂ2Ｏ3 ・・・０．０５〜３重量％
（ただし、Ｙ2Ｏ3＋Ｌａ2Ｏ3＋Ｙｂ2Ｏ3＋Ｇｄ2Ｏ3  ・・・２５〜４８重量％）、
ＺｒＯ2 ・・・０〜６重量％、
Ｔａ2Ｏ5 ・・・０〜８重量％、
ＭｇＯ  ・・・０〜８重量％、
ＣａＯ  ・・・０〜８重量％、
ＳｒＯ  ・・・０〜８重量％、
ＢａＯ  ・・・０〜８重量％、
Ｎｂ2Ｏ5 ・・・０〜８重量％、及び
ＷＯ3 ・・・０〜３．５重量％、
を含んでなり、屈折率（ｎd）が１．７０〜１．８２、アッベ数（νd）が４０〜５５であることを特徴とするものである、光学ガラス。
（４）ガラス転移点（Ｔｇ）が５１０〜５７０℃であることを特徴とする、上記１ないし３の何れかの光学ガラス。
（５）屈伏点（Ａｔ）が５５０〜６１０℃であることを特徴とする、上記１ないし４の何れかの光学ガラス。
【発明の効果】
【００１０】
上記各組成になる本発明によれば、１．７０〜１．８２の屈折率（ｎd）且つ４０〜５５のアッベ数（νd）を有し、モールド成形が容易で、成形中に金型への付着を起こさず、かつ対失透性の改善された光学ガラスを得ることができる。
【発明を実施するための最良の形態】
【００１１】
本発明において、屈折率（ｎd）とは、ヘリウムの与える５８７．５６ｎｍにおける屈折率をいう。
また本発明において、アッベ数（νd）は、νd＝（ｎd−１）／（ｎF−ｎC）で定義され、ここに、ｎFは、水素が与える４８６．１３ｎｍにおける屈折率、ｎCは、水素が与える６５６．２７ｎｍにおける屈折率をいう。アッベ数が大きいことは、屈折率の波長依存性が低い（すなわち分散が低い）ことを示し、色収差の抑制をもたらす。
【００１２】
また屈伏点（Ａｔ）とは、熱機械分析装置（ＴＭＡ：Thermo Mechanical Analysis）で熱膨張を測定したとき、ガラスの軟化によって、膨張曲線が上昇から下降に転じる極大点をとるときの温度である。
【００１３】
本発明の光学ガラスの組成において、ＳｉＯ2は、ガラス網目構造形成成分であり、ガラスに製造可能な安定性を持たせるための必須成分である。顕著な安定化効果を得るには、ＳｉＯ2含有量を１重量％以上とするのが好ましく、２重量％以上とするのがより好ましく、２．５重量％以上とするのが更に好ましい。また、光学ガラスとしての高い屈折率を得るには、ＳｉＯ2の含有量を８重量％以下とするのが好ましく、６重量％以下とするのがより好ましく、５．５重量％以下とするのが更に好ましい。
【００１４】
Ｂ2Ｏ3も、ガラス網目構造形成成分であり、本発明の光学ガラスに失透に対する高い安定性を持たせるための必須成分である。高い安定性を得るには、Ｂ2Ｏ3の含有量は１６重量％以上とするのが好ましく、１８重量％以上とするのがより好ましい。また、光学ガラスとしての高い屈折率を得るには、Ｂ2Ｏ3の含有量は４０重量％以下とするのが好ましく、３８重量％以下とするのがより好ましい。
【００１５】
しかしながら、上記範囲内であっても、失透を防止して透明な光学ガラスを安定して製造するには、ＳｉＯ2とＢ2Ｏ3の合計含有量を２０重量％以上とするのが好ましく、２２％以上とするのがより好ましい。その一方、高屈折率のためには、ＳｉＯ2とＢ2Ｏ3の合計含有量を４２重量％以下とするのが好ましく、４０重量％以下とするのがより好ましい。
【００１６】
Ｌｉ2Ｏ、Ｎａ2Ｏ及びＫ2Ｏは、必須な成分ではなく、これらの含有量を０重量％としてもよいが、ガラス転移点及び屈伏点を顕著に低下させるためには有効な成分であり、何れも同等の含有量で相互に交換可能である。添加する場合には、これらの成分は合計で、例えば０．５重量％以上とすることができる。一方、ガラスの安定性を低下させないためには、これらの成分の含有量（２種以上含有するときはそれらの合計）を４重量％以内とするのが好ましく、３．５重量％以下とするのがより好ましい。
【００１７】
ＺｎＯは、ガラス転移点及び屈伏点を低下させると同時に、ガラスの安定性にも寄与する必須成分である。十分低い屈伏点を達成するには、ＺｎＯの含有量を１０重量％以上とするのが好ましく、１１重量％以上とするのがより好ましい。その一方、ガラスの安定性と優れた光学恒数を達成するためには、ＺｎＯの含有量を３０重量％以下とするのが好ましく、２８重量％以下とするのがより好ましい。
【００１８】
Ｌａ2Ｏ3は、屈折率とアッベ数の双方に向上に寄与する成分である。屈折率とアッベ数の十分な向上を得るためには、Ｌａ2Ｏ3の含有量を２０重量％以上とするのが好ましく、２２重量％以上とするのがより好ましい。その一方、過剰な含有は失透傾向を増大させる。これを防止するには、Ｌａ2Ｏ3の含有量を４０重量％以下とするのが好ましく、３８重量％以下とするのがより好ましい。
【００１９】
Ｙ2Ｏ3は、Ｌａ2Ｏ3同様に、屈折率数及びアッベ数の双方向上に寄与する成分である。検討の結果、本発明の目的にとってこれらの効果を十分に得るには、Ｙ2Ｏ3の含有量を６．５重量％以上とするのが極めて好ましいことが判明した。但し過剰な含有はガラスの失透傾向を増大させる。これを防止するには、Ｙ2Ｏ3の含有量を１２重量％以下とするのが好ましく、１１重量％以下とするのがより好ましく、１０重量％以下とするのが更に好ましい。
【００２０】
Ｇｄ2Ｏ3は、必須な成分ではなく、その含有量は０重量％であってもよいが、Ｌａ2Ｏ3同様に、屈折率数及びアッベ数の双方向上に寄与する成分であり、例えば１．０重量％などで含有させるのがより好ましい。但し過剰な含有はガラスの失透傾向を増大させる。これを防止するには、Ｇｄ2Ｏ3の含有量は１０重量％以下とするのが好ましく、７重量％以下とするのがより好ましく、５重量％以下とするのが更に好ましい。
【００２１】
Ｙｂ2Ｏ3は、Ｌａ2Ｏ3同様に、屈折率数及びアッベ数の双方向上に寄与する成分である。検討の結果、本発明の目的にとってこれらの効果を十分に得るには、Ｙｂ2Ｏ3を０．０５重量％以上含有させるのが極めて好ましいことが判明した。一方、過剰な含有はガラスの失透傾向を増大させる。これを防止するには、Ｙｂ2Ｏ3含有量は３重量％以下とするのが好ましく、２重量％以下とするのがより好ましく、１重量％以下とするのが更に好ましい。
【００２２】
また、Ｌａ2Ｏ3、Ｙ2Ｏ3、Ｇｄ2Ｏ3およびＹｂ2Ｏ3の２種以上を併用することは、屈折率を向上させつつ、失透に対するガラスの安定性を増大させるのに有利である。本発明が目的とする高屈折率を達成するには、それらの合計量を２５重量％以上とするのが好ましく、２７重量％以上とするのがより好ましく、３０重量％以上とするのが更に好ましい。その一方、得られるガラスの安定性を低下させないためには、それらの合計量は５０重量％以下とするのが好ましく、４８重量％以下とするのがより好ましく、４６重量％以下とするのが更に好ましい。
【００２３】
ＺｒＯ2は、必須な成分ではなく、その含有量は０重量％であってもよいが、ガラスの対失透性の向上に寄与すると共に、屈折率を高める作用があるため、その含有量を例えば１重量％以上とするのがより好ましく、２重量％以上とするのが更に好ましい。その一方、ＺｒＯ2の過剰な含有でガラスの安定性を低下させないためには、ＺｒＯ2の含有量は８重量％以下とするのが好ましく、６重量％以下とするのがより好ましく、５重量％以下とするのが更に好ましい。
【００２４】
Ｔａ2Ｏ5は、必須の成分ではなく、その含有量は０重量％であってもよいが、屈折率を増大させ、且つ、対失透性を向上させる効果があるため、その含有量は例えば１重量％以上とするのがより好ましく、２重量％とするのが更に好ましい。その一方、過剰な含有による分散の増大とアッベ数νdの低下を起こさせないためには、Ｔａ2Ｏ5の含有量は８重量％以下とすればよく、７．５重量％以下とすれば、より好ましい。
【００２５】
ＧｅＯ2は、必須の成分ではなく、その含有量は０重量％であってもよいが、ＳｉＯ2及びＢ2Ｏ3と同様に、ガラス網目構造形成成分として、ガラスに製造可能な安定性を持たせる作用があると共に、高屈折率の達成にはＳｉＯ2やＢ2Ｏ3よりも有利である。従って、ＧｅＯ2の含有量は、例えば０．５重量％以上とするのがより好ましく、１重量％以上とするのが更に好ましい。但し高価であり、経済効果的観点からは、ＧｅＯ2の含有量は、３重量％以下とするのが好ましい。
【００２６】
ＭｇＯ、ＣａＯ、ＳｒＯ及びＢａＯは、必須ではないが、何れもガラスの安定性に寄与する成分である。それぞれの含有量は０〜１０重量％とするのが好ましい。また、これらの成分を２種以上含有する場合には、それらの合計含量も０〜１０重量％とするのが好ましい。
【００２７】
ＷＯ3は、必須の成分ではなく、その含有量は０重量％としてもよいが、本発明のガラスに失透に対する安定性に寄与する成分である。但し、この成分は、Ｗ6+からＷ5+に変化することにより金型表面を酸化する可能性があるため、含有させる場合には、含有量を３．５重量％以下とするのが好ましく、３重量％以下とするのがより好ましく、２重量％以下とするのが更に好ましい。
【００２８】
Ｎｂ2Ｏ5は、必須の成分ではなく、含有量を０重量％としてもよいが、ガラスに失透に対する安定性に寄与する成分である。またＮｂ2Ｏ5は、ＷＯ3の一部又は全部をこれで置換してＷＯ3の作用を代替させることもできる成分でもある。過剰に含有させると逆にガラスの対失透性を損なうが、これを防止するにはＮｂ2Ｏ5の含有量を８重量％以下とするのが好ましく、６重量％以下とするのがより好ましく、４重量％以下とするのが更に好ましい。
【００２９】
本発明の光学ガラスの製造原料としては、例えば、Ｂ2Ｏ3については、Ｈ3ＢＯ3、  Ｂ2Ｏ3等を用いることができ、他の成分ついても、原料としては各種酸化物、炭酸塩、硝酸塩等の通常の光学ガラス原料を用いることができる。それら製造原料を、上記した所定範囲の酸化物組成を達成する割合で混合し、混合物を１１００〜１２５０℃で溶融し、清澄（ガス抜き）、撹拌の各工程を経て均質化させた後、温度を９５０〜１０５０℃に下げて金型に流し込み徐冷することにより、無色、高屈折率で高アッベ数の、透明、均質で加工性に優れた、本発明の光学ガラスを得ることができる。
【実施例】
【００３０】
以下、実施例を参照して本発明を更に具体的に説明するが、本発明がそれらの実施例に限定されることは意図しない。
【００３１】
表１に示した実施例及び比較例の光学ガラスの組成及びそれらについての、屈折率（ｎd）、アッベ数（νd）、屈伏点（Ａｔ）及びガラス転移点の測定を行った。ここに比較例１は、特許文献１の実施例３６に記載のガラスと同一組成のもの、比較例２は、特許文献２の実施例７に記載のガラスと同一組成のもの、比較例３は、特許文献３の実施例３に記載のガラスと同一組成のものである。
【００３２】
屈折率（ｎd）及びアッベ数（νd）の測定は、屈折率計（カルニュー社製、ＫＰＲ−２００）を用いて行った。
ガラス転移点（Ｔｇ）及び屈伏点（Ａｔ）の測定は、長さ１５〜２０ｍｍ、直径３〜４ｍｍの棒状試料を毎分５℃の一定速度で昇温加熱しつつ、試料の伸びと温度を測定して得られた熱膨張曲線から求めた。
測定結果を表の下段に示す。
【００３３】
【表１】
2006306648.tif 000002
【００３４】
表１に見られる通り、本発明の実施例のガラスはいずれも屈折率（ｎd）が１．７０〜１．８２、アッベ数（νd）が４０〜５５であり、光学ガラスとして十分な光学恒数を有している。また、成形中に金型表面に付着することがなく、失透を起こすこともなかった。従って、量産を可能にするのに適した性質を備えている。更には、いずれもガラス転移点（Ｔｇ）が５１０〜５７０℃，Ａｔが５５０〜６１０℃という比較的低い温度範囲にあるため、成形し易い。加えて、対失透性にも優れていることから、実施例のガラスは、滴下による球状プリフォームの形成にも、精密モールドプレスにも、共に好適なガラスである。
【００３５】
これに対して比較例１〜３についてみると、屈折率（ｎd）が１．７０〜１．８２及びアッベ数（νd）が４０〜５５の範囲内にある点では実施例と共通であったものの、比較例１のガラスでは失透が起こることが確認され、比較例２のガラスは、実施例のガラスに比して屈伏点（Ａｔ）及びガラス転移点（Ｔｇ）が、非常に高く、通常の装置では成形が極めて困難であり、また、比較例３では、結晶化が激しくガラスの形成ができず、従ってまた屈折率とアッベ数の測定も不可能であった。表中に記載された比較例３の屈折率及びアッベ数の数値は、特許文献３に実施例３のガラスの数値として記載されているものを転載したものである。これら比較例の結果が示すように、これら比較例は、滴下による球状プリフォームの形成や、精密モールドプレス成形を効率的に行うには、適さないものであった。
【産業上の利用可能性】
【００３６】
本発明によれば、１．７０〜１．８２の屈折率（ｎd）且つ４０〜５５のアッベ数（νd）という、十分な光学恒数を有する光学ガラスを、安定して量産することができる。また、モールド成形が容易で、成形中に金型への付着を起こさず、かつ対失透性に優れるため、量産に適しており、ガラス転移点（Ｔｇ）や屈伏点（Ａｔ）を低く抑えることが可能であるため、量産効率が特に高い光学ガラスを提供することができる。